(57)【要約】      （修正有）【課題】磁性材料の含有量が多くても、形状欠陥の発生が充分に抑制されたコアを備える巻線素子、及びその製造方法を提供する。【解決手段】コイル１４と、前記コイル１４を内包するコアとを備え、前記コアが、磁性粉末を絶縁皮膜で被覆した絶縁処理済磁性粉末１６と、複数の前記絶縁処理済磁性粉末を用いて所定の形状になるように成形した小型成形体１５と、樹脂とを含有する巻線素子である。前記巻線素子の製造方法は、前記コイル１４を配置した成形型１２内に、前記絶縁処理済磁性粉末１６と前記小型成形体１５とを充填する第１充填工程と、前記絶縁処理済磁性粉末１６と前記小型成形体１５とを充填した成形型１２内に、硬化処理により前記樹脂になる液状素材１７を、減圧下で注入する工程と、前記成形型１２内に注入された液状素材１７を硬化させる工程とを備える。【選択図】図３
2014212164.tif 000002
【特許請求の範囲】
【請求項１】
コイルと、
前記コイルを内包するコアとを備え、
前記コアが、磁性粉末を絶縁皮膜で被覆した絶縁処理済磁性粉末と、複数の前記絶縁処理済磁性粉末を用いて所定の形状になるように成形した小型成形体と、樹脂とを含有することを特徴とする巻線素子。
【請求項２】
前記コイルが、長尺な帯状の導体部材を、前記導体部材の幅方向が前記コイルの軸方向に沿うように巻き回されている請求項１に記載の巻線素子。
【請求項３】
前記小型成形体が、熱処理が施されたものである請求項１又は請求項２に記載の巻線素子。
【請求項４】
請求項１〜３のいずれか１項に記載の巻線素子の製造方法であって、
成形型内の所定の位置に、前記コイルを配置する工程と、
前記コイルを配置した成形型内に、前記絶縁処理済磁性粉末と前記小型成形体とを充填する第１充填工程と、
前記絶縁処理済磁性粉末と前記小型成形体とを充填した成形型内に、硬化処理により前記樹脂になる液状素材を、減圧下で注入する工程と、
前記成形型内に注入された液状素材を硬化させる工程とを備えることを特徴とする巻線素子の製造方法。
【請求項５】
前記第１充填工程が、
前記コイルを配置した成形型内に、前記小型成形体を充填する工程と、
前記小型成形体を充填した成形型を振動させながら、前記成形型内に、前記絶縁処理済磁性粉末を充填する工程とを備える請求項４に記載の巻線素子の製造方法。
【請求項６】
請求項１〜３のいずれか１項に記載の巻線素子の製造方法であって、
成形型内の所定の位置に、前記コイルと配置する工程と、
前記コイルを配置した成形型内に、前記小型成形体を充填する第２充填工程と、
前記小型成形体を充填した成形型を振動させながら、前記成形型内に、前記絶縁処理済磁性粉末と、硬化処理により前記樹脂になる粉状素材とを充填する第３充填工程と、
前記成形型内に充填された粉状素材を硬化させる工程とを備えることを特徴とする巻線素子の製造方法。
【請求項７】
前記第３充填工程が、
前記絶縁処理済磁性粉末と、前記粉状素材とを混合する工程と、
前記小型成形体を充填した成形型を振動させながら、前記成形型内に、前記混合により得られた混合物を充填する工程とを備える請求項６に記載の巻線素子の製造方法。
【発明の詳細な説明】
【技術分野】
【０００１】
本発明は、巻線素子、及び巻線素子の製造方法に関する。
【背景技術】
【０００２】
長尺な導体部材を巻き回した巻線素子には、回路にリアクタンスを導入することを目的としたリアクトル（コイル）や、電磁誘導を利用することによって複数の巻線（コイル）間でエネルギーの伝達を行うトランス（変成器、変圧器）等が知られている。このリアクトルは、例えば、力率改善回路における高調波電流の防止、電流型インバータやチョッパ制御における電流脈動の平滑化及びコンバータにおける直流電圧の昇圧等の様々な電気回路や電子回路等に用いられている。また、トランスは、電圧変換やインピーダンス整合や電流検出等を行うために、様々な電気回路や電子回路等に用いられている。
【０００３】
このようなリアクトルやトランス等の巻線素子に用いられるコアとしては、所定の形状に打ち抜き加工された電磁鋼板を積層したものが一般的に用いられている。また、近年では、軟磁性の鉄系粉末等の軟磁性材料粉末を圧粉成形し、必要に応じて、歪を除去するための熱処理を行ったコア（圧粉コア）の利用が検討されている。また、磁性粉末と樹脂成分とを混合させた混合物を、所定の形状に成形した後、樹脂成分を硬化させることによって得られたコアの利用も検討されている。具体的には、特許文献１及び特許文献２に記載のコアが挙げられる。
【０００４】
特許文献１には、所定のアスペクト比を有する磁性粉末を絶縁樹脂中に分散混合させた磁性粉末混合樹脂からなるコアが記載されている。
【０００５】
また、特許文献２には、真密度に対する見掛密度の比率が所定値である軟磁性粉末と樹脂とを混合した材料を、型に充填し、樹脂を硬化させて得られたコアが記載されている。
【先行技術文献】
【特許文献】
【０００６】
【特許文献１】特開２０１２−１９０９６３号公報
【特許文献２】特開２０１２−１９９５８０号公報
【発明の概要】
【発明が解決しようとする課題】
【０００７】
コアを構成する材料として、電磁鋼板を用いた場合、電磁鋼板は、その特性上、薄板であるため、コアとしての所望の特性を得るためには、上述したように、電磁鋼板を積層する必要がある。このため、磁束の流れが板面方向になるように磁気回路を設計する必要があり、設計の自由度が低くなってしまう。
【０００８】
また、圧粉成形により得られた圧粉コアは、磁気等方性が高いため、３次元磁気回路を構成することができる。このため、圧粉コアは、設計の自由度が高く、高効率、小型化、及び低コストの全てに調和のとれた優れたものが得られることが期待されている。
【０００９】
一方、圧粉コアで、所望の磁気特性を得ようとする場合、圧粉成形での成形密度を向上させて、高密度化させることが重要となる。しかしながら、高密度化された圧粉成形を適用すると、軟磁性材料粉末自体に過大な歪が蓄積され、得られた圧粉コアの磁気特性が劣化してしまう。このため、得られた圧粉コアに対して、歪を除去するための熱処理を施すのが一般的である。この熱処理は、軟磁性材料粉末の歪を除去するとともに、構造物としての圧粉コアの残留歪も開放される効果を発揮するために、圧粉コアに寸法変化が発生してしまう。例えば、リアクトルで要求される、インダクタンス−電流の特性を調整するために、ギャップ材等を挟み込んだコアの場合、この寸法変化が、リアクトルの性能のばらつきを生じる重大な要因となるという問題が発生する。
【００１０】
また、特許文献１及び特許文献２に記載されているような、磁性粉末と樹脂成分とを混合させた混合物を、所定の形状に成形した後、樹脂成分を硬化させることによって得られたコアは、形状の自由度が高いだけではなく、樹脂成分を硬化させるので、得られたコアの寸法ばらつきの発生を充分に抑制できる。
【００１１】
一方、このようなコアを得るためには、所定の形状に成形する際、前記混合物の流動性が高いことが求められる。例えば、樹脂成分として、液状のものを用いたとしても、磁性粉末を含有させた混合物の流動性を確保するために、磁性粉末の含有量を高めることができない。このような混合物を用いて得られたコアは、密度が低くなり、透磁率が低くなってしまう。このため、所望のインダクタンスを得るためには、製品寸法を大きくする必要があった。また、流動性が低い混合物を用いてコアを作製すると、所望の形状のコアが得られないといった問題が発生した。
【００１２】
本発明は、かかる事情に鑑みてなされたものであって、磁性材料の含有量が多くても、形状欠陥の発生が充分に抑制されたコアを備える巻線素子を提供することを目的とする。また、本発明は、磁性材料の含有量が多くても、所望の形状のコアを有する巻線素子を製造できる巻線素子の製造方法を提供することを目的とする。
【課題を解決するための手段】
【００１３】
本発明の一態様に係る巻線素子は、コイルと、前記コイルを内包するコアとを備え、前記コアが、磁性粉末を絶縁皮膜で被覆した絶縁処理済磁性粉末と、複数の前記絶縁処理済磁性粉末を用いて所定の形状になるように成形した小型成形体と、樹脂とを含有することを特徴とする。
【００１４】
このような構成によれば、磁性材料の含有量が多くても、形状欠陥の発生が充分に抑制されたコアを備える巻線素子を提供することができる。このことは、以下のことによると考えられる。まず、小型成形体は、上記のように、複数の絶縁処理済磁性粉末を用いて、前記絶縁処理済磁性粉末より大きい所定の形状になるように成形した成形体であるので、磁性材料として用いることができる。そして、磁性材料として、絶縁処理済磁性粉末だけではなく、この小型成形体を用いるので、絶縁処理済磁性粉末の含有量が多いことによる形状欠陥の発生が充分に抑制できると考えられる。よって、磁性材料の含有量が比較的多くても、形状欠陥の発生が充分に抑制されたコアを備える巻線素子を得ることができると考えられる。
【００１５】
また、前記小型成形体は、複数の前記絶縁処理済磁性粉末を用いて、前記絶縁処理済磁性粉末より大きい所定の形状になるように成形したものであるので、密度の高いものである。そして、磁性材料として、絶縁処理済磁性粉末だけではなく、この小型成形体を用いることによって、樹脂を含有していても、高密度のコアが得られる。このことから、コアを小型化することができる。
【００１６】
さらに、上記コアは、樹脂を含むので、磁性粉末を圧粉成形して得られる圧粉コアと比較して、寸法変化を抑制することができる。このことから、例えば、コアとして、ギャップ等が設けられたものを備える巻線素子であっても、コアの寸法変化が少ないので、安定した性能を発揮することができる。
【００１７】
また、前記巻線素子において、前記コイルが、長尺な帯状の導体部材を、前記導体部材の幅方向が前記コイルの軸方向に沿うように巻き回されていることが好ましい。
【００１８】
このような構成によれば、コイルに給電した場合に生じる磁束がコイルの軸方向に略沿うことになる。このため、上記構成のコイルは、導体部材の幅方向が、コイルの径方向に沿うように巻き回されて構成されるコイルに比べて、いわゆる渦電流を低減することができる。よって、上記構成のコイルを備える巻線素子は、コイルを内包するコアを小型化することができるので、巻線素子を小型化することができる。
【００１９】
また、前記巻線素子において、前記小型成形体が、熱処理が施されたものであることが好ましい。
【００２０】
このような構成によれば、コアに含まれる小型成形体が、小型成形体を作製する際に内部に発生した歪を予め除去したものである。このため、磁性材料として、絶縁処理済磁性粉末だけでなく、上記のような内部の歪を除去した小型成形体を用いることによって、密度が高いだけではなく、内部の歪の少ないコアが得られる。このことから、コアを小型化することができるだけではなく、コアの寸法変化をより抑制できる。よって、より小型化され、より安定した性能を発揮できる巻線素子が得られる。
【００２１】
また、本発明の他の一態様に係る巻線素子の製造方法は、前記巻線素子の製造方法であって、成形型内の所定の位置に、前記コイルを配置する工程と、前記コイルを配置した成形型内に、前記絶縁処理済磁性粉末と前記小型成形体とを充填する第１充填工程と、前記絶縁処理済磁性粉末と前記小型成形体とを充填した成形型内に、硬化処理により前記樹脂になる液状素材を、減圧下で注入する工程と、前記成形型内に注入された液状素材を硬化させる工程とを備えることを特徴とする。
【００２２】
このような構成によれば、絶縁処理済磁性粉末と小型成形体とを充填した成形型内に、液状素材を減圧下で注入することによって、絶縁処理済磁性粉末と小型成形体とが充填された成形型内に好適に注入される。また、成形型内に予め充填させておく、絶縁処理済磁性粉末及び小型成形体の充填量が多すぎる場合であっても、上記方法によれば、成形型内に液状素材を好適に注入することができる。絶縁処理済磁性粉末及び小型成形体の充填量が多すぎる場合とは、例えば、液状素材に含有された場合、その液状素材の流動性が、コアを形成できない程に高くなるような充填量等である。すなわち、絶縁処理済磁性粉末及び小型成形体の充填量、このような充填量であっても、上記方法によれば、成形型内に液状素材を好適に注入することができる。
【００２３】
これらのことは、以下のことによると考えられる。絶縁処理済磁性粉末と小型成形体とが充填された成形型内に液状素材を注入する際、減圧しているので、それが駆動力となり、液状素材が注入されやすくなると考えられる。このことにより、絶縁処理済磁性粉末及び小型成形体が充填された成形型内に、好適に液状素材を注入することができると考えられる。
【００２４】
そして、絶縁処理済磁性粉末と小型成形体とが充填されている成形型内に、液状素材が好適に注入された状態で、液状素材を硬化させる。また、成形型内には、所定の位置に予めコイルが配置されている。これらのことから、磁性材料の含有量が多くても、所望の形状のコアを有する巻線素子を製造できる。
【００２５】
以上のことから、上記の構成によれば、磁性材料の含有量が多くても、所望の形状のコアを有する巻線素子を製造できる巻線素子の製造方法を提供することができる。
【００２６】
また、前記巻線素子の製造方法において、前記第１充填工程が、前記コイルを配置した成形型内に、前記小型成形体を充填する工程と、前記小型成形体を充填した成形型を振動させながら、前記成形型内に、前記絶縁処理済磁性粉末を充填する工程とを備えることが好ましい。
【００２７】
このような構成によれば、小型成形体を充填した成形型内に、絶縁処理済磁性粉末を好適に充填することができる。このことは、成形型に振動を加えながら、絶縁処理済磁性粉末を充填させることで、成形型内の小型成形体やコイルの隙間に、絶縁処理済磁性粉末が入り込むためと考えられる。
【００２８】
そして、絶縁処理済磁性粉末が成形型に好適に充填されるので、磁性材料の含有量のより多いコアを備える巻線素子が得られる。
【００２９】
また、本発明の他の一態様に係る巻線素子の製造方法は、前記巻線素子の製造方法であって、成形型内の所定の位置に、前記コイルと配置する工程と、前記コイルを配置した成形型内に、前記小型成形体を充填する第２充填工程と、前記小型成形体を充填した成形型を振動させながら、前記成形型内に、前記絶縁処理済磁性粉末と、硬化処理により前記樹脂になる粉状素材とを充填する第３充填工程と、前記成形型内に充填された粉状素材を硬化させる工程とを備えることを特徴とする。
【００３０】
このような構成によれば、小型成形体を充填した成形型内に、絶縁処理済磁性粉末と粉状素材とを好適に充填することができる。このことは、成形型に振動を加えながら、絶縁処理済磁性粉末及び粉状素材を充填させることで、成形型内の小型成形体やコイルの隙間に、絶縁処理済磁性粉末及び粉状素材が入り込むためと考えられる。また、小型成形体の充填量がある程度多くても、成形型に振動を加えながらの充填であれば、絶縁処理済磁性粉末と粉状素材とを好適に充填することができる。さらに、絶縁処理済磁性粉末及び粉状素材を充填させる際、粉状素材に対する絶縁処理済磁性粉末の比率を高めることで、絶縁処理済磁性粉末の充填量を増やすことができる。このことから、粉状素材の硬化により、コアを形成できる程度であれば、粉状素材の充填量を減らし、絶縁処理済磁性粉末の充填量を増やすことができる。
【００３１】
そして、コイルが所定の位置に配置され、小型成形体、絶縁処理済磁性粉末、及び粉状素材が内部に充填された状態で、粉状素材を硬化させる。そうすることによって、磁性材料の含有量が多くても、所望の形状のコアを形成できる。
【００３２】
以上のことから、上記の構成によれば、磁性材料の含有量が多くても、所望の形状のコアを有する巻線素子を製造できる巻線素子の製造方法を提供することができる。
【００３３】
また、前記巻線素子の製造方法において、前記第３充填工程が、前記絶縁処理済磁性粉末と、前記粉状素材とを混合する工程と、前記小型成形体を充填した成形型を振動させながら、前記成形型内に、前記混合により得られた混合物を充填する工程とを備えることが好ましい。
【００３４】
このような構成によれば、絶縁処理済磁性粉末と記粉状素材とを成形型内に充填する第３充填工程において、絶縁処理済磁性粉末と粉状素材とを個別に充填するより、予め絶縁処理済磁性粉末と粉状素材とを混合して、その混合物を充填したほうが、得られたコア内における、絶縁処理済磁性粉末と粉状素材とのむらの発生を抑制できる。このことにより、より安定した性能を発揮できる巻線素子が得られる。
【発明の効果】
【００３５】
本発明によれば、磁性材料の含有量が多くても、形状欠陥の発生が充分に抑制されたコアを備える巻線素子を提供することができる。また、本発明によれば、磁性材料の含有量が多くても、所望の形状のコアを有する巻線素子を製造できる巻線素子の製造方法を提供することができる。
【図面の簡単な説明】
【００３６】
【図１】本発明の実施形態に係る巻線素子の構成を示す概略断面図である。
【図２】本発明の実施形態に係る巻線素子の製造方法の一例を説明するための図である。
【図３】本発明の実施形態に係る巻線素子の製造方法の他の一例を説明するための図である。
【図４】本発明の実施形態に係る巻線素子の製造方法の他の一例を説明するための図である。
【図５】本発明の実施形態に係る巻線素子の製造方法の他の一例を説明するための図である。
【発明を実施するための形態】
【００３７】
以下、本発明に係る実施形態について説明するが、本発明は、これらに限定されるものではない。
【００３８】
本発明の第１の実施形態に係る巻線素子は、コイルと、前記コイルを内包するコアとを備える。具体的には、図１に示すように、巻線素子１は、外部に引き出される一対の端子部５を備えるコイル３と、コイル３に通電（給電）した場合にコイル３によって生じた磁束を通すコア２とを備える。そして、このコア２が、磁性粉末を絶縁皮膜で被覆した絶縁処理済磁性粉末と、複数の前記絶縁処理済磁性粉末を用いて所定の形状になるように成形した小型成形体と、樹脂とを含有する。このような巻線素子１は、１個のコイルを備えて構成される場合は、例えば、リアクトルとして機能し、また、複数のコイルを備えて構成される場合は、例えば、トランスとして機能する。ここでは、リアクトルとして機能する巻線素子を例示するが、トランスとして機能する巻線素子も同様に構成することが可能である。なお、図１は、本発明の実施形態に係る巻線素子の構成を示す概略断面図である。
【００３９】
上記のようなコアを備える巻線素子は、コア内の磁性材料の含有量が多くても、形状欠陥の発生が充分に抑制されたコアを備えるものである。すなわち、このようなコアは、コア内の磁性材料の含有量を増やすことによって、磁性粉末を圧粉成形して得られる圧粉コアが有する、優れた磁気等方性を発揮できる。そして、このコアは、圧粉コアが有すると期待されていた、設計の自由度が高く、高効率、小型化、及び低コストの全てに調和のとれた優れたものが得られる。さらに、このコアは、後述するように、小型成形体を含有することで、高密度化を達成でき、樹脂を含有することで、圧粉コアで発生しうる寸法変化も抑制することができる。
【００４０】
また、コア内の磁性材料の含有量が多くても、形状欠陥の発生が充分に抑制されたコアとなる理由は、以下のことによると考えられる。まず、小型成形体は、上記のように、複数の絶縁処理済磁性粉末を用いて、前記絶縁処理済磁性粉末より大きい所定の形状になるように成形した成形体であるので、磁性材料として用いることができる。そして、磁性材料として、絶縁処理済磁性粉末だけではなく、この小型成形体を用いるので、磁性材料の含有量が多くても、絶縁処理済磁性粉末自体の含有量を減らすことができ、絶縁処理済磁性粉末の含有量が多いことによる形状欠陥の発生が充分に抑制できると考えられる。よって、磁性材料の含有量が比較的多くても、形状欠陥の発生が充分に抑制されたコアになると考えられる。
【００４１】
また、前記小型成形体は、複数の前記絶縁処理済磁性粉末を用いて、前記絶縁処理済磁性粉末より大きい所定の形状になるように成形したものであるので、密度の高いものである。そして、磁性材料として、絶縁処理済磁性粉末だけではなく、この小型成形体を用いることによって、樹脂を含有していても、高密度のコアが得られる。このことから、コアを小型化することができる。
【００４２】
さらに、上記コアは、樹脂を含むので、磁性粉末を圧粉成形して得られる圧粉コアと比較して、寸法変化を抑制することができる。このことから、例えば、コアとして、ギャップ等が設けられたものを備える巻線素子であっても、コアの寸法変化が少ないので、安定した性能を発揮することができる。
【００４３】
次に、巻線素子の各構成について、説明する。
【００４４】
コイル３は、絶縁状態で長尺の導体部材を所定の回数だけ巻き回したものであり、通電することによって、磁場を発生するものであれば、特に限定されない。例えば、コイル３は、断面丸形（○形）や断面矩形（□形）等の絶縁被覆した長尺な導体部材を巻回することによって構成される。また、コイル３は、長尺な帯状の導体部材を、前記導体部材の幅方向が前記コイルの軸方向に沿うように巻き回されていることが好ましい。すなわち、コイル３は、フラットワイズ構造のものが好ましい。このような構成のコイルは、コイルに給電した場合に生じる磁束がコイルの軸方向に略沿うことになる。このため、このようなフラットワイズ構造のコイルは、導体部材の幅方向が、コイルの径方向に沿うように巻き回されて構成される、いわゆるエッジワイズ型のコイルに比べて、いわゆる渦電流を低減することができる。よって、上記のようなフラットワイズ構造のコイルを備える巻線素子は、コイルを内包するコアを小型化することができるので、巻線素子を小型化することができる。また、本実施形態では、コイル３は、絶縁した帯状の導体部材を、前記導体部材の幅方向がコイル３の軸方向に沿うように巻回することによって構成された、フラットワイズ構造である。コイル３の具体例としては、純銅からなる導体部材を絶縁フィルムで巻き込むことで絶縁したものを、フラットワイズ構造にしたコイル等が挙げられる。
【００４５】
なお、帯状とは、導体部材の厚さ（径方向の長さ）ｔよりも幅（軸方向の長さ）Ｗのほうが大きい場合をいう。すなわち、帯状とは、幅Ｗと厚さｔとの間に、Ｗ＞ｔ（Ｗ／ｔ＞１）の関係が成り立つ場合をいう。
【００４６】
そして、コイル３には、外部の回路等と電気的に接続するための端子部が設けられていることが一般的である。本実施形態では、コイルの導体部材における長尺方向の両端のそれぞれには、外部の回路とコイル３とを電気的に接続するための一対の端子部５が設けられている。端子部５は、導体線材を、例えば、溶接や半田付け等で導体部材の両端部に取り付けることによって形成されていてもよい。また、端子部５は、コイル３の端部を折り曲げることによって、コイル３の軸方向に直交する平面に交差方向に引き出された部分であってもよい。
【００４７】
また、コイル３は、図１に示すように、その外周に、絶縁膜７を配置してもよい。すなわち、コイル３とコア２との間に、絶縁膜７を介在させてもよい。具体的には、コイル３を絶縁膜７で被覆してもよい。絶縁膜７としては、特に限定されないが、絶縁性及び放熱性の向上の観点から、例えば、窒化ホウ素セラミックス等からなる層や、絶縁性及び良熱伝導性の樹脂からなる層等が挙げられる。絶縁膜７として用いられる樹脂としては、例えば、ポリフェニレンサルファイド樹脂（ＰＰＳ樹脂）等が挙げられる。この絶縁膜７の存在により、コイル３とコア２との間の絶縁性が向上する。そして、この絶縁膜７の存在により、コイル３の軸方向（上下方向）の熱伝導性が向上するとともに、コイル３に発生するジュール熱が前記絶縁膜７を介してコア２に熱伝導し、この結果、このような構成の巻線素子１は、効率良く外部に廃熱することが可能となる。また、このため、より具体的には、外部からコアを冷却することによって、巻線素子内部が高温になるのを防止することができる。
【００４８】
また、コア２は、所定の磁気特性を有することが求められる。すなわち、コア２は、コイル３に通電した場合に、コイル３に生じる磁場による磁束を通す部材であり、磁気的に（例えば、透磁率が）等方性を有していることが求められる。そして、コア２は、具体的には、上記のように、前記絶縁処理済磁性粉末と、前記小型成形体と、前記樹脂とを含有して構成される。このようなコアにすることによって、比較的高い透磁率等の、所望の磁気特性の実現容易性、及び所望の形状の成形容易性を優れたものとすることができる。
【００４９】
また、絶縁処理済磁性粉末は、磁性粉末に絶縁処理を施したものであって、巻線素子のコアの材料として用いられうるものであれば、特に限定されない。また、絶縁処理としては、例えば、磁性粉末の表面を、リン酸系化成皮膜等の絶縁皮膜や、ガラス状の絶縁被膜で被覆する処理等が挙げられる。また、磁性粉末としては、例えば、小さな磁場の印加で大きな磁束密度を得ることができ、外部からの磁界変化に対して敏感に反応できる磁気的特性を有する点で、軟磁性粉末等が好ましく用いられる。また、軟磁性粉末としては、例えば、Ｆｅ−Ａｌ合金、Ｆｅ−Ｓｉ合金、センダスト、及びパーマロイ等の鉄基合金粉末、純鉄粉、及びアモルファス金属からなる粉末等が挙げられる。また、これら軟磁性粉末は、例えば、アトマイズ法等によって製造することができる。
【００５０】
また、絶縁処理済磁性粉末の粒子径は、絶縁処理済磁性粉末の種類や、求められるコアの性能等によって異なるが、例えば、２０〜１００μｍであることが好ましく、３０〜６０μｍであることがより好ましい。絶縁処理済磁性粉末が小さすぎると、コアの製作時に、絶縁処理済磁性粉末の凝集等が発生しやすく、コア内に絶縁処理済磁性粉末を均一に分散することが困難になる傾向がある。また、絶縁処理済磁性粉末が大きすぎても、大きいことが理由で、コア内に絶縁処理済磁性粉末を均一に分散することが困難になる傾向がある。これらのことから、絶縁処理済磁性粉末の粒子径が上記範囲内であれば、絶縁処理済磁性粉末をコア内に均一に分散することができ、得られたコアが、コアとしての効果を好適に発揮できる。
【００５１】
また、絶縁処理済磁性粉末の含有量も、絶縁処理済磁性粉末の種類や、求められるコアの性能等によって異なるが、例えば、コア１００質量部に対して、１０〜５０質量部であることが好ましく、２０〜４０質量部であることがより好ましい。絶縁処理済磁性粉末の含有量が少なすぎると、得られたコアが、コアとしての効果を充分に発揮できない傾向がある。また、絶縁処理済磁性粉末の含有量が多すぎると、相対的に、小型成形体や樹脂の含有量が減り、小型成形体や樹脂を含有させた効果が充分に発揮されない傾向がある。すなわち、得られたコアの形状欠陥が発生しやすくなる傾向がある。これらのことから、絶縁処理済磁性粉末の含有量が上記範囲内であれば、得られたコアの、コアとしての効果をより好適に発揮でき、さらに、コアの形状欠陥が発生をより抑制できる。
【００５２】
また、小型成形体は、複数の絶縁処理済磁性粉末を用いて、この絶縁処理済磁性粉末より大きい所定の形状となるように成形したものであれば、特に限定されない。小型成形体としては、例えば、複数の絶縁処理済磁性粉末を、圧粉成形等により、所定の形状となるように成形したもの等が挙げられる。小型成形体は、このように、絶縁処理済磁性粉末を用いて、所定の形状になるように成形して得られるものなので、密度の高いものである。このような小型成形体をコアに含有させることによって、高密度のコアが得られる。
【００５３】
また、小型成形体の形状は、特に限定されないが、例えば、球状、回転楕円体状、円柱状、及び四角柱状や六角柱状等の多角柱状等が挙げられる。また、小型成形体の大きさは、複数の絶縁処理済磁性粉末からなるものであるので、絶縁処理済磁性粉末より大きく、例えば、球状であれば、直径が、１〜７ｍｍであることが好ましく、３〜５ｍｍであることがより好ましい。また、他の形状であっても、球状と同程度の体積となるような大きさであることが好ましい。また、小型成形体が円柱状である場合、直径が、３〜５ｍｍであり、高さが、３〜５ｍｍであることが好ましい。小型成形体が小さすぎると、小型成形体を含有させることにより発揮される効果を充分に発揮できなくなる傾向がある。また、小型成形体が大きすぎると、大きいことが理由で、コア内に小型成形体を均一に配置することが困難になる傾向がある。これらのことから、小型成形体の大きさが上記範囲内であれば、小型成形体を含有させることにより発揮される効果をより発揮でき、磁性材料の含有量が多くても、所望の形状のコアを形成することができる。
【００５４】
また、小型成形体の含有量は、求められるコアの性能等によって異なるが、例えば、コア１００質量部に対して、５０〜９０質量部であることが好ましく、６０〜８０質量部であることがより好ましい。小型成形体の含有量が少なすぎると、小型成形体を含有させることにより発揮される効果を充分に発揮できなくなる傾向がある。また、小型成形体の含有量が多すぎると、相対的に、樹脂の含有量が減り、コアの形状を維持することが困難になる傾向がある。これらのことから、小型成形体の含有量が上記範囲内であれば、得られたコアの、コアとしての効果をより好適に発揮でき、さらに、コアの形状欠陥が発生をより抑制できる。
【００５５】
また、小型成形体は、所定の形状に成形された後に、熱処理が施されたものが好ましい。熱処理を施すことによって、所定の形状に成形する際に小型成形体の内部に発生する歪を除去することができる。このような内部の歪を熱処理によって除去した小型成形体をコアに含有させることによって、密度が高いだけではなく、内部の歪の少ないコアが得られる。このことから、コアを小型化することができるだけではなく、寸法変化の発生がより抑制されたコアが得られる。
【００５６】
また、樹脂は、絶縁処理済磁性粉末及び小型成形体と共存することにより、コアの形状を維持することができるものであれば、特に限定されない。樹脂としては、例えば、熱硬化性樹脂等の硬化樹脂が挙げられる。また、熱硬化性樹脂としては、例えば、エポキシ化合物等の熱硬化性化合物を、熱硬化等により、硬化させた熱硬化性樹脂等が挙げられる。
【００５７】
また、樹脂の含有量は、コアの形状を維持することができれば、少ないほうが好ましいが、少なすぎると、コアの形状を維持することが困難になる傾向がある。樹脂の含有量としては、樹脂の種類等によっても異なるが、例えば、コア１００質量部に対して、２〜１０質量部であることが好ましく、３〜７質量部であることがより好ましい。
【００５８】
上記のような本実施形態に係る巻線素子は、例えば、電鉄車両、電気自動車、ハイブリッド自動車、無停電電源、太陽光発電等の産業用インバータ用として好適に利用することができるだけではなく、エアコン、冷蔵庫、洗濯機等の大出力家電用インバータ用としても好適に利用することができる。
【００５９】
なお、本実施形態に係る巻線素子は、コイル３及びコア２が円柱状である場合に限定されない。コイル３やコア２が、例えば、多角柱状であってもよい。前記多角柱状としては、例えば、四角柱状、六角柱状及び八角柱状等が挙げられる。また、コイル３及びコア２の一方が、円柱状で、他方が、多角柱状であってもよい。例えば、コイル３が円柱状で、コア２が多角柱状である場合等が挙げられる。
【００６０】
次に、巻線素子の製造方法について説明する。
【００６１】
前記巻線素子を製造する方法としては、巻線素子の製造時における硬化処理により前記樹脂になる成分として、液状素材を用いる場合と、粉状素材を用いる場合とが挙げられる。
【００６２】
まず、液状素材を用いる場合について説明する。
【００６３】
具体的には、本発明の第２の実施形態に係る巻線素子の製造方法は、成形型内の所定の位置に、前記コイルを配置する工程と、前記コイルを配置した成形型内に、前記絶縁処理済磁性粉末と前記小型成形体とを充填する第１充填工程と、前記絶縁処理済磁性粉末と前記小型成形体とを充填した成形型内に、硬化処理により前記樹脂になる液状素材を、減圧下で注入する工程と、前記成形型内に注入された液状素材を硬化させる工程とを備える。
【００６４】
上記各工程を備える製造方法であれば、磁性材料の含有量が多くても、所望の形状のコアを有する巻線素子を製造できる。すなわち、絶縁処理済磁性粉末と小型成形体とを充填した成形型内に、液状素材を減圧下で注入することによって、絶縁処理済磁性粉末と小型成形体とが充填された成形型内に好適に注入される。また、成形型内に予め充填させておく、絶縁処理済磁性粉末及び小型成形体の充填量が多すぎる場合であっても、上記方法によれば、成形型内に液状素材を好適に注入することができる。絶縁処理済磁性粉末及び小型成形体の充填量が多すぎる場合とは、例えば、液状素材に含有された場合、その液状素材の流動性が、コアを形成できない程に高くなるような充填量等である。すなわち、絶縁処理済磁性粉末及び小型成形体の充填量、このような充填量であっても、上記方法によれば、成形型内に液状素材を好適に注入することができる。
【００６５】
これらのことは、以下のことによると考えられる。絶縁処理済磁性粉末と小型成形体とが充填された成形型内に液状素材を注入する際、減圧しているので、それが駆動力となり、液状素材が注入されやすくなると考えられる。このことにより、絶縁処理済磁性粉末及び小型成形体が充填された成形型内に、好適に液状素材を注入することができると考えられる。
【００６６】
そして、絶縁処理済磁性粉末と小型成形体とが充填されている成形型内に、液状素材が好適に注入された状態で、液状素材を硬化させる。また、成形型内には、所定の位置に予めコイルが配置されている。これらのことから、磁性材料の含有量が多くても、所望の形状のコアを有する巻線素子を製造できる。
【００６７】
以上のことから、上記の製造方法は、磁性材料の含有量が多くても、所望の形状のコアを有する巻線素子を製造できる。
【００６８】
また、コイルを配置する方法は、図２に示すように、成形型１２内の所定の位置に、コイル１４を配置することができれば、特に限定されない。コイル１４は、上記巻線素子１におけるコイル３である。なお、図２は、本発明の実施形態に係る巻線素子の製造方法の一例を説明するための図である。
【００６９】
また、成形型１２は、巻線素子のコアの外形を規定することができれば、特に限定されない。すなわち、この成形型１２内で、コアを形成させれば、コアの形状を規定することができる。このような成形型１２内の所定の位置に、コイル１４を配置することによって、所定の位置にコイル１４が配置されたコアが得られる。また、成形型１２には、後述する液状素材を、成形型１２内に注入するための注入口１２ａを備えている。
【００７０】
次に、前記第１充填工程は、図２に示すように、コイル１４を配置した成形型１２内に、前記絶縁処理済磁性粉末１６と前記小型成形体１５とを充填することができれば、特に限定されない。前記第１充填工程は、具体的には、絶縁処理済磁性粉末１６と小型成形体１５と予め混合して、その混合物を、コイル１４を配置した成形型１２内に充填する方法や、絶縁処理済磁性粉末１６と小型成形体１５とを、個別にコイル１４を配置した成形型１２内に充填する方法等が挙げられる。この中でも、コイル１４を配置した成形型１２内に、まず、小型成形体１５を充填し、その後、小型成形体１５を充填した成形型１２を振動させながら、成形型１２内に、絶縁処理済磁性粉末１６を充填する方法が好ましい。すなわち、前記第１充填工程が、コイル１４を配置した成形型１２内に、小型成形体１５を充填する工程と、小型成形体１５を充填した成形型１２を振動させながら、成形型１２内に、絶縁処理済磁性粉末１６を充填する工程を備えることが好ましい。そうすることによって、小型成形体１５を充填した成形型１２内に、絶縁処理済磁性粉末１６を好適に充填することができる。このことは、成形型１２に振動を加えながら、絶縁処理済磁性粉末１６を充填させることで、成形型１２内の小型成形体１５やコイル１４の隙間に、絶縁処理済磁性粉末１６が入り込むためと考えられる。このような充填方法を用いることによって、絶縁処理済磁性粉末１６が成形型１２に好適に充填されるので、磁性材料の含有量のより多いコアを備える巻線素子を好適に製造することができる。
【００７１】
また、成形型１２を振動させる方法は、絶縁処理済磁性粉末１６の充填性を高めることができれば、特に限定されない。成形型１２を振動させる方法としては、例えば、成形型１２を振動させながら、絶縁処理済磁性粉末１６を徐々に充填させる場合、その振動として、先に徐々に充填された絶縁処理済磁性粉末１６が流動する程度の振動である方法等が挙げられる。また、その振動の強さは、前記のように、絶縁処理済磁性粉末１６が流動する程度の振動であることが好ましく、成形型１２の中で絶縁処理済磁性粉末１６を動かすことのできる強さ以上であって、絶縁処理済磁性粉末１６がわずかに振動することを目視で確認できる程度の強さがより好ましい。また、振動は、成形型１２に対して、振動装置等の機械を用いて与えてもよいし、成形型１２を、プラスチックハンマー等で叩いて与えてもよいし、成形型１２を手で持ち上げて、基台等の上に置く動作を繰り返して与えてもよい。
【００７２】
なお、前記絶縁処理済磁性粉末１６は、上記巻線素子１における絶縁処理済磁性粉末であり、前記小型成形体１５は、上記巻線素子１における小型成形体である。
【００７３】
次に、成形型１２内に液状素材１７を注入する工程は、減圧下で注入する工程であれば、特に限定されない。具体的には、まず、絶縁処理済磁性粉末１６と小型成形体１５とを充填した成形型１２を、減圧装置の減圧室１１内に載置する。そして、減圧室１１内を減圧する。なお、減圧室１１としては、例えば、真空チャンバ等が挙げられる。そして、成形型１２の注入口１２ａには、弁１８を備えた流路１９を介して、液状素材１７を貯留した容器と接続されている。この弁１８を開放することによって、成形型１２内に液状素材１７が注入される。上述したように、この減圧室１１での減圧が駆動力となり、絶縁処理済磁性粉末１６と小型成形体１５との間にも、液状素材１７が好適に入り込むように、成形型１２内に液状素材１７が注入される。
【００７４】
また、減圧室１１の減圧度は、成形型１２内に液状素材１７が好適に注入される程度の減圧度であればよい。また、減圧室１１の減圧度は、液状素材１７の種類や絶縁処理済磁性粉末１６及び小型成形体１５の充填度等によっても異なるが、例えば、３００〜２０００Ｐａであることが好ましい。
【００７５】
また、液状素材１７は、硬化処理により前記樹脂になる液状素材であれば、特に限定されない。ここでの樹脂は、上記巻線素子１における樹脂である。すなわち、液状素材１７は、樹脂が硬化される前の原料である。また、この液状素材１７は、硬化処理により前記樹脂になる液状素材からなるものが好ましいが、絶縁処理済磁性粉末１６が含有されていてもよい。
【００７６】
また、成形型１２内に液状素材１７を注入する工程は、図３及び図４に示すような、以下の工程であってもよい。なお、図３及び図４は、本発明の実施形態に係る巻線素子の製造方法の他の一例を説明するための図である。
【００７７】
具体的には、まず、上記の方法と同様、絶縁処理済磁性粉末１６と小型成形体１５とを充填した成形型１２を、減圧装置の減圧室１１内に載置した後、減圧室１１内を減圧する。そして、液状素材１７を貯留した容器に接続された流路２０の吐出口２０ａが、図３に示すように、成形型１２に充填された絶縁処理済磁性粉末１６と小型成形体１５との上方に位置するように配置する。そして、流路２０に備えられた弁１８を開放することによって、成形型１２内に液状素材１７が注入される。上述したように、この減圧室１１での減圧が駆動力となり、絶縁処理済磁性粉末１６と小型成形体１５との間にも、液状素材１７が好適に入り込むように、成形型１２内に液状素材１７が注入される。なお、この場合、成形型１２には、前記注入口１２ａを備えていなくてもよい。
【００７８】
また、他の方法としては、図４に示すように、絶縁処理済磁性粉末１６と小型成形体１５とが充填された成形型１２内に、液状素材１７を流し込む。そして、この液状素材１７を流し込んだ成形型１２を、上記の方法と同様、減圧装置の減圧室１１内に載置した後、減圧室１１内を減圧する。このような方法によっても、減圧室１１での減圧が駆動力となり、絶縁処理済磁性粉末１６と小型成形体１５との間にも、液状素材１７が好適に入り込むように、成形型１２内に液状素材１７が注入される。この方法によれば、好適な巻線素子が、より簡便な方法で得られる。なお、この場合も、成形型１２には、前記注入口１２ａを備えていなくてもよい。
【００７９】
次に、成形型１２内に注入された液状素材１７を硬化させる工程は、液状素材１７が硬化して、前記樹脂になる処理を施すのであれば、特に限定されない。前記樹脂になる硬化処理としては、例えば、液状素材１７が熱硬化性化合物である場合は、硬化温度以上の加熱処理である。このような工程によって、絶縁処理済磁性粉末、小型成形体及び樹脂を含有し、コイルを内包するコアが得られる。
【００８０】
なお、コイル１４は、上述したように、上記巻線素子１におけるコイル３である。また、コイル１４は、上記巻線素子１におけるコイル３と同様、外周に、絶縁膜１３を配置したものであってもよい。また、この絶縁膜１３は、上記巻線素子１における絶縁膜７である。このような絶縁膜７を備える場合、本実施形態に係る製造方法は、コイル１４を配置する前に、コイル１４に、絶縁膜１３を形成する工程をさらに備える。この工程は、コイル１４の外周に、絶縁膜１３が形成できれば、特に限定されず、例えば、インサート成形等が挙げられる。
【００８１】
次に、粉状素材を用いる場合について説明する。
【００８２】
具体的には、本発明の第３の実施形態に係る巻線素子の製造方法は、成形型内の所定の位置に、前記コイルと配置する工程と、前記コイルを配置した成形型内に、前記小型成形体を充填する第２充填工程と、前記小型成形体を充填した成形型を振動させながら、前記成形型内に、前記絶縁処理済磁性粉末と、硬化処理により前記樹脂になる粉状素材とを充填する第３充填工程と、前記成形型内に充填された粉状素材を硬化させる工程とを備える。
【００８３】
上記各工程を備える製造方法であれば、磁性材料の含有量が多くても、所望の形状のコアを有する巻線素子を製造できる。すなわち、小型成形体を充填した成形型内に、絶縁処理済磁性粉末と粉状素材とを好適に充填することができる。このことは、成形型に振動を加えながら、絶縁処理済磁性粉末及び粉状素材を充填させることで、成形型内の小型成形体やコイルの隙間に、絶縁処理済磁性粉末及び粉状素材が入り込むためと考えられる。また、小型成形体の充填量がある程度多くても、成形型に振動を加えながらの充填であれば、絶縁処理済磁性粉末と粉状素材とを好適に充填することができる。さらに、絶縁処理済磁性粉末及び粉状素材を充填させる際、粉状素材に対する絶縁処理済磁性粉末の比率を高めることで、絶縁処理済磁性粉末の充填量を増やすことができる。このことから、粉状素材の硬化により、コアを形成できる程度であれば、粉状素材の充填量を減らし、絶縁処理済磁性粉末の充填量を増やすことができる。
【００８４】
そして、コイルが所定の位置に配置され、小型成形体、絶縁処理済磁性粉末、及び粉状素材が内部に充填された状態で、粉状素材を硬化させる。そうすることによって、磁性材料の含有量が多くても、所望の形状のコアを形成できる。
【００８５】
以上のことから、上記の製造方法によれば、磁性材料の含有量が多くても、所望の形状のコアを有する巻線素子を製造できる。
【００８６】
また、コイルを配置する方法は、図５（ａ）に示すように、成形型１２内の所定の位置に、コイル１４を配置することができれば、特に限定されない。すなわち、コイルを配置する方法は、成形型１２に注入口１２ａを備える必要がないこと以外、上記の第２の実施形態と同様である。なお、本発明の実施形態に係る巻線素子の製造方法の他の一例を説明するための図である。また、図５（ａ）は、前記第３充填工程の前を示し、図５（ｂ）は、前記第３充填工程の後を示す。
【００８７】
次に、前記第２充填工程は、図５（ａ）に示すように、コイル１４を配置した成形型１２内に、小型成形体１５を充填することができれば、特に限定されない。この小型成形体１５の充填方法としては、成形型１２内に小型成形体１５を投入する方法であればよい。また、成形型１２内に小型成形体１５を充填する際に、前記第１充填工程における絶縁処理済磁性粉末を充填する工程と同様、成形型１２に振動を加えてもよい。そうすることによって。成形型１２内に小型成形体１５がより均一に充填される。
【００８８】
次に、前記第３充填工程は、小型成形体１５を充填した成形型１２を振動させながら、成形型１２内に、絶縁処理済磁性粉末と粉状素材とを充填することができれば、特に限定されない。成形型１２を振動させる方法は、絶縁処理済磁性粉末及び粉状素材の充填性を高めることができれば、特に限定されない。成形型１２を振動させる具体的な方法としては、前記第１充填工程における、成形型１２を振動させる方法と同様の方法が挙げられる。また、前記第３充填工程は、絶縁処理済磁性粉末と粉状素材とを同時に成形型１２に投入してもよいが、図５（ｂ）に示すように、絶縁処理済磁性粉末と粉状素材と予め混合して、その混合物２１を成形型１２に投入することが好ましい。すなわち、前記第３充填工程が、絶縁処理済磁性粉末と粉状素材とを混合する工程と、小型成形体１５を充填した成形型１２を振動させながら、成形型１２内に、前記混合により得られた混合物２１を充填する工程とを備えることが好ましい。そうすることによって、絶縁処理済磁性粉末と粉状素材とを個別に充填するより、予め絶縁処理済磁性粉末と粉状素材とを混合して、その混合物２１を充填したほうが、得られたコア内における、絶縁処理済磁性粉末と粉状素材とのむらの発生を抑制できる。このことにより、より安定した性能を発揮できる巻線素子が得られる。
【００８９】
また、粉状素材は、硬化処理により前記樹脂になる粉状素材であれば、特に限定されない。ここでの樹脂は、上記巻線素子１における樹脂である。すなわち、粉状素材は、樹脂が硬化される前の原料である。
【００９０】
次に、成形型１２内に注入された粉状素材を硬化させる工程は、粉状素材が硬化して、前記樹脂になる処理を施すのであれば、特に限定されない。前記樹脂になる硬化処理としては、例えば、粉状素材が熱硬化性化合物である場合は、硬化温度以上の加熱処理である。このような工程によって、絶縁処理済磁性粉末、小型成形体及び樹脂を含有し、コイルを内包するコアが得られる。また、粉状素材の硬化処理は、コアの密度を高めるために、加圧下で行ってもよい。
【００９１】
上記各製造方法によれば、上記巻線素子１を製造することができる。
【００９２】
以下に、実施例を挙げて本発明を具体的に説明するが、本発明はこれらに限定されるものではない。
【実施例】
【００９３】
（コイル）
実施例及び比較例で用いるコイルは、導電部材及び巻数等がそれぞれ共通するコイルである。具体的には、まず、導電部材としては、幅２０ｍｍ厚さ０．３ｍｍの純銅製の導電部材を用いた。そして、この導電部材を用いて、巻数３０ターンのフラットワイズ構造のコイル形状にした。なお、この導電部材における巻回部分については、絶縁フィルムで包み込むことで、巻回部分の絶縁処置を施した。さらに、この絶縁処理を施し、コイル状にした導電部材の周囲をインサート成形によりポリフェニレンサルファイド樹脂（ＰＰＳ樹脂）で被覆した。このようにＰＰＳ樹脂で被覆したものを、実施例及び比較例で用いるコイルとした。
【００９４】
（小型成形体）
実施例で用いる小型成形体としては、絶縁処理済磁性粉末として、絶縁皮膜処理を施した純鉄粉を用い、直径４ｍｍ高さ４ｍｍの円柱状になるように成形した後、内部の歪を除去するための熱処理を施したものを用いた。
【００９５】
［実施例１］
まず、成形型としては、図２に示すような、内径９０ｍｍで、内部の高さ６０ｍｍであって、下部付近に、液状素材を注入するための注入口を備えたものを用いた。この成形型の底から１０ｍｍの高さの位置に、前記コイルを配置した。その後、コイルの周囲に、前記小型成形体を１０００ｇ敷き詰めた。それから、小型成形体を敷き詰めた成形型の側面を、プラスチックハンマーで叩きながら、その成形型内に、絶縁処理済磁性粉末である、絶縁皮膜処理を施した純鉄粉４００ｇを投入し、成形型内に、絶縁処理済磁性粉末を充填させた。その後、絶縁処理済磁性粉末及び小型成形体が充填された成形型を、真空チャンバに収納した。そして、真空チャンバ内を、真空ポンプを用いて減圧した。その減圧下で、成形型の注入口に接続したチューブから、成形型内部に、液状素材である、液状のエポキシ化合物５０ｇを注入した。その後、前記エポキシ化合物を注入させた後の成形型を、前記エポキシ化合物が硬化する条件で加熱処理した。そうすることによって、巻線素子（リアクトル）が得られた。
【００９６】
この得られたリアクトルを目視で確認したところ、形状欠陥を確認できなかった。また、このリアクトルを、ＬＣＲメータを用いてインダクタンスを計測したところ、９００μＨであった。また、リアクトルのコアの密度は、５．２ｇ／ｍ３であった。
【００９７】
［実施例２］
まず、成形型として、内径９０ｍｍで、内部の高さ６０ｍｍのアルミニウム製の型を用意した。この成形型の底から１０ｍｍの高さの位置に、前記コイルを配置した。その後、コイルの周囲に、前記小型成形体を１０００ｇ敷き詰めた。
【００９８】
一方、上記操作とは別に、まず、絶縁処理済磁性粉末として、絶縁皮膜処理を施した純鉄粉を用意した。この絶縁処理を施した純鉄粉と、粉体素材であるエポキシ粉体塗料とを、質量比４：１で混合した。
【００９９】
そして、小型成形体を敷き詰めた成形型の側面を、プラスチックハンマーで叩きながら、その成形型内に、上記混合によって得られた混合物５００ｇを投入した。なお、絶縁処理済磁性粉末が４００ｇ、エポキシ粉体塗料が１００ｇ投入されたことになる。その後、前記混合物を投入した後の成形型を、前記エポキシ粉体塗料が硬化する条件で加熱処理した。そうすることによって、巻線素子（リアクトル）が得られた。
【０１００】
この得られたリアクトルを目視で確認したところ、形状欠陥を確認できなかった。また、このリアクトルを、ＬＣＲメータを用いてインダクタンスを計測したところ、８００μＨであった。また、リアクトルのコアの密度は、４．８ｇ／ｍ３であった。
【０１０１】
［比較例１］
まず、成形型として、内径９０ｍｍで、内部の高さ６０ｍｍのアルミニウム製の型を用意した。この成形型の底から１０ｍｍの高さの位置に、前記コイルを配置した。そして、絶縁処理済磁性粉末として、絶縁皮膜処理を施した純鉄粉８００ｇと、液状のエポキシ化合物４００ｇとを予め混合した。この混合によって得られた混合物を、コイルが配置された成形型に流し込んだ。その後、前記混合物を流し込んだ後の成形型を、前記エポキシ化合物が硬化する条件で加熱処理した。そうすることによって、巻線素子（リアクトル）が得られた。
【０１０２】
この得られたリアクトルを目視で確認したところ、形状欠陥を確認できなかった。また、このリアクトルを、ＬＣＲメータを用いてインダクタンスを計測したところ、４００μＨであった。また、リアクトルのコアの密度は、３．８ｇ／ｍ３であった。
【０１０３】
［比較例２］
絶縁処理済磁性粉末とエポキシ化合物との混合物として、磁性材料の含有量が、実施例１や実施例２と同程度となるような混合物を用いたこと以外、比較例１と同様にして行った。具体的には、絶縁処理済磁性粉末とエポキシ化合物との混合物として、絶縁処理済磁性粉末１４００ｇとエポキシ化合物１００ｇとを混合したものを用いる以外、比較例１と同様にして行った。
【０１０４】
しかしながら、混合物の粘度が高まりすぎて、所望の形状のコアを形成することができなかった。
【０１０５】
以上のことから、上記小型成形体を用いた場合（実施例１及び実施例２）では、磁性材料の含有量が多くても、適切な形状のコアを形成することができた。また、得られたリアクトルは、コア内の磁性材料の含有量が多いので、リアクトルとして適切な性能を示すことができることがわかった。
【０１０６】
これに対して、上記比較例１によれば、磁性材料の含有量を減らせば、上記小型成形体を用いなくても、所望の形状のコアを形成できる。しかしながら、比較例１に係るリアクトルは、コア内の磁性材料の含有量が少ないので、リアクトルとしての性能が、実施例１及び実施例２と比較して低いことがわかった。また、単に磁性材料の含有量を増やしただけでは、比較例２からわかるように、所望の形状のコアを形成できなかった。
【符号の説明】
【０１０７】
１  巻線素子
２  コア
３、１４  コイル
５  端子部
７、１３  絶縁膜
１１  減圧室
１２  成形型
１２ａ  注入口
１５  小型成形体
１６  絶縁処理済磁性粉末
１７  液状素材
１８  弁
１９、２０  流路
２１  混合物
【図１】
2014212164.tif 000003
【図２】
2014212164.tif 000004
【図３】
2014212164.tif 000005
【図４】
2014212164.tif 000006
【図５】
2014212164.tif 000007